(57)【要約】【課題】結晶性及び導電性が共に優れた酸化ガリウム単結晶及びその製造方法、並びに窒化物半導体をエピタキシャル成長させるのに好適な窒化物半導体用基板及びその製造方法を提供する。【解決手段】酸化ガリウム粉末にＳｎ、Ｇｅ、Ｓｉ又はこれらの酸化物から選ばれた１種以上からなる添加物を添加した粉末材料を圧縮成形し、これを１４００〜１６００℃で焼結して酸化ガリウム焼結体を得て、この酸化ガリウム焼結体を原料棒としてＦＺ法により酸素と不活性ガスとの混合ガス雰囲気下で、成長速度ｖを５mm/h＜ｖ＜１５mm/hとして酸化ガリウム単結晶を育成させる。また、この単結晶の表面を窒化処理して窒化物半導体用基板を得る。【選択図】なし【特許請求の範囲】
【請求項１】
電気抵抗率が０．０５Ω・ｃｍ以下であり、かつ、厚さ０．４ｍｍにおける３００〜６２０ｎｍの波長領域での内部透過率が８０％以上であることを特徴とする酸化ガリウム単結晶。
【請求項２】
Ｘ線ロッキングカーブ測定により得られるＸ線ロッキングカーブの半値幅が１８０arcsec以下である請求項１に記載の酸化ガリウム単結晶。
【請求項３】
請求項１又は２に記載の酸化ガリウム単結晶の表層部にＧａＮ層を設けたことを特徴とする窒化物半導体用基板。
【請求項４】
酸化ガリウム粉末にＳｎ、Ｇｅ、Ｓｉ又はこれらの酸化物から選ばれた１種以上からなる添加物を添加した粉末材料を圧縮成形し、これを１４００〜１６００℃で焼結して酸化ガリウム焼結体を得て、この酸化ガリウム焼結体を原料棒としてＦＺ法により酸素と不活性ガスとの混合ガス雰囲気下で、成長速度ｖを５mm/h＜ｖ＜１５mm/hとして酸化ガリウム単結晶を育成することを特徴とする酸化ガリウム単結晶の製造方法。
【請求項５】
添加物がＳｎＯ2粉末であり、酸化ガリウム粉末に対して上記ＳｎＯ2粉末を０．１〜１０mol％添加する請求項４に記載の酸化ガリウム単結晶の製造方法。
【請求項６】
得られる酸化ガリウム単結晶が、電気抵抗率０．０５Ω・ｃｍ以下、かつ、厚さ０．４ｍｍにおける３００〜６２０ｎｍの波長領域での内部透過率が８０％以上である請求項４又は５に記載の酸化ガリウム単結晶の製造方法。
【請求項７】
得られる酸化ガリウム単結晶が、Ｘ線ロッキングカーブ測定により得られるＸ線ロッキングカーブの半値幅が１８０arcsec以下である請求項４〜６のいずれかに記載の酸化ガリウム単結晶の製造方法。
【請求項８】
請求項４〜７のいずれかに記載の方法により得られた酸化ガリウム単結晶の表面を窒化処理して、酸化ガリウム単結晶の表層部にＧａＮ層を形成することを特徴とする窒化物半導体用基板の製造方法。
【請求項９】
窒化処理が、アンモニアガス雰囲気中で加熱するアンモニアガス加熱処理、ＥＣＲ又はＲＦで励起した窒素プラズマを用いる窒素プラズマ処理、又は窒素イオンをイオン注入する窒素イオン注入処理のいずれかである請求項８に記載の窒化物半導体用基板の製造方法。
【発明の詳細な説明】
【技術分野】
【０００１】
この発明は、導電性及び結晶性が共に優れた酸化ガリウム単結晶とその製造方法、並びにこの酸化ガリウム単結晶を用いて得た窒化物半導体用基板とその製造方法に関する。
【背景技術】
【０００２】
酸化ガリウム（β-Ga2O3）単結晶は、可視領域で透明であり、かつ、４.８ｅＶのワイドバンドギャップを有することから、紫外領域における光学材料をはじめとして、発光ダイオード（LED）やレーザーダイオード（LD）等を得るための半導体用基板、フラットパネルディスプレー、光学的エミッター、太陽電池等で使用される透明導電体、レーザ光共振キャビティ等の光学材料、高温酸素ガスセンサ材料等のほか、各種電極、基板、導電体、ガスセンサ、光記録材料等の高性能デバイスへの応用が種々検討されている。
【０００３】
従来において、ＬＥＤやＬＤ等の発光素子を得る際には、サファイア（α-Al2O3）やシリコンカーバイド（SiC）が基板として使われている。しかしながら、サファイアは透明ではあるが、電気的には絶縁性であるため、発光素子の構造はいわゆる水平型となる。水平型の素子構造では、基板上に形成した発光層をエッチングやマスキングによりその一部を露出させた上で、別途電極を取り付ける必要があることから、素子を形成するための工程数が多くなってしまう問題がある。一方、ＳｉＣは導電性ではあるが、着色があって透明性に難があるため、光を取り出す側の面とは反対側に発せられた光の一部を基板が吸収してしまい、素子としての発光効率が上がらないといった問題がある。
【０００４】
このような状況のもと、基板として透明性に優れた酸化ガリウム単結晶を用いて、垂直型の素子構造からなる発光素子を得ることが報告されている（特許文献１参照）。酸化ガリウム単結晶は、結晶中に酸素欠損が生ずることでｎ型半導体としての挙動を示すことから、酸化ガリウム単結晶からなる基板上に化合物半導体膜（発光層）を設けることで、垂直構造の発光素子が可能となる。このような垂直型の構造であれば、水平型の場合のような電極の取り付けが不要となり、素子作製の工程が短縮されて、プロセスコストを低減することができる。また、基板が透明であることから、発光層とは反対側に発せられた光を反射させるなどの手段を講ずれば、素子全体としての発光効率を向上させることができる。
【０００５】
ところで、上記のような垂直構造の発光素子では、透明性と共に、基板が優れた導電性を備えていることが重要になってくる。上記特許文献１の酸化ガリウム基板はｎ型導電性を有し、０．１Ω・ｃｍ程度の電気抵抗率（比抵抗）を示すとしている。しかしながら、発光素子用の基板として用いるためには、駆動電圧の低減、電流密度低減による発熱抑制、素子寿命等の観点から、０．０５Ω・ｃｍ以下程度の電気抵抗率であることが望まれる。
【０００６】
そこで、例えば、酸化ガリウム単結晶を浮遊帯域溶融法（floating zone method: FZ法）によって得る際、酸素量を制限した雰囲気下で結晶成長させることで、酸素欠損を強制的に作り出して、低い電気抵抗率の酸化ガリウム単結晶が得られることが報告されている（例えば非特許文献１参照）。この文献によれば、酸素と窒素の混合ガス雰囲気下で単結晶の育成を行う際に、混合ガスの窒素の割合を増やすことで、酸化ガリウム単結晶の電気抵抗率が下がることが示されている。ところが、強制的に酸素欠損を作り出した単結晶は結晶性が劣るため、発光素子等の高性能デバイスを作製するのには適さない。
【０００７】
上記の問題を解決するために、Ｓｎを添加して得た酸化ガリウム単結晶が報告されている（例えば非特許文献１及び非特許文献２参照）。これらの文献では、いずれも、酸化ガリウムの粉末に３mol％のＳｎＯ2を添加したものを圧縮成形し、これを焼結したものを原料棒にして、ＦＺ法によって酸化ガリウム単結晶の育成を行っている。これによって得られた酸化ガリウム単結晶は、結晶中にドープされたＳｎによる作用、あるいは単結晶が育成する際にＳｎＯ2が蒸発して形成された酸素欠損により、単結晶の電気抵抗率が低下するものと考えられる。
【０００８】
しかしながら、これらの文献においてＳｎを添加して得た酸化ガリウム単結晶は、いずれも前述したような電気抵抗率を満足できるものではない。一方で、ＳｎＯ2が蒸発して酸素欠損が生じた状態であると前述の通り結晶性が劣るおそれがあり、また、得られた酸化ガリウム単結晶中にＳｎがドープされたままの状態であると、バンドギャップ中に酸素欠損に起因する不純物準位の他にＳｎに起因する準位が形成されることで、光吸収が増加する。一般に、結晶性が劣り着色した酸化ガリウム単結晶は、焼き鈍しすることにより結晶性を確保することも可能であるが、このような単結晶では酸素欠損が再び酸素によって塞がれ、逆に導電性が失われてしまう。すなわち、酸化物半導体では、導電性と結晶性はいわば相反する特性であり、導電性を付与すべく酸素欠損を強制的につくるとその結晶性は劣り、反対に結晶性を向上させようとすると酸素欠損が少なくなり絶縁体になってしまう。なお、前述の特許文献１においてもＳｎ等を添加してＦＺ法により酸化ガリウム単結晶を得ることが示唆されているが、その電気抵抗率は上述した値であって十分に満足できるものではない。
【０００９】
ところで、特許文献２には、紫外線領域から可視光領域にかけて透明であり、かつ、導電性を備えた酸化ガリウムからなる紫外透明導電膜が開示されているが、その電気抵抗率は前述した値を満足できるものではなく、また、この文献に係る導電膜は石英ガラスやサファイア等の異種基板上に成膜して得るものであり、バルク結晶のような結晶品質を得るのは困難である。
【特許文献１】特開２００４−５６０９８号公報
【特許文献２】特開２００２−９３２４３号公報
【非特許文献１】Naoyuki Ueda et al. Appl. Phys. Lett. 70(26), 3561-3563 (1997)
【非特許文献２】Mitsuo Yamaga et al. PHYSHICAL REVIEW B 68, 155207 (2003)
【発明の開示】
【発明が解決しようとする課題】
【００１０】
以上のように、これまでのところ、結晶性と導電性とを同時に満たし、発光素子等の高性能デバイスの作製に適した酸化ガリウム単結晶は、発明者らが知る限りでは報告された例はない。そこで本発明者らは、結晶性及び導電性のいずれをも同時に満たす酸化ガリウム単結晶を得る方法について鋭意検討した結果、驚くべきことには、添加物を含んだ酸化ガリウム粉末を焼結して得た焼結体を原料棒にして、浮遊帯域溶融法（FZ法）によって酸化ガリウム単結晶を育成する際、焼結温度と単結晶の成長速度とを所定の条件で組み合わせて最適化を行なうことで、結晶性及び導電性が共に優れてこれらの性能を同時に満たすバルクの酸化ガリウム単結晶が得られることを見出し、本発明を完成した。
【００１１】
従って、本発明の目的は、結晶性及び導電性が共に優れた酸化ガリウム単結晶を提供することにある。
また、本発明の別の目的は、結晶性及び導電性が共に優れた酸化ガリウム単結晶の製造方法を提供することにある。
【００１２】
更に、本発明の別の目的は、窒化物半導体をエピタキシャル成長させるのに好適な窒化物半導体用基板を提供することにある。
更にまた、本発明の別の目的は、上記窒化物半導体用基板の製造方法を提供することにある。
【課題を解決するための手段】
【００１３】
すなわち、本発明は、電気抵抗率が０．０５Ω・ｃｍ以下であり、かつ、厚さ０．４ｍｍにおける３００〜６２０ｎｍの波長領域での内部透過率が８０％以上であることを特徴とする酸化ガリウム（β-Ga2O3）単結晶である。
【００１４】
また、本発明は、酸化ガリウム粉末にＳｎ、Ｇｅ、Ｓｉ又はこれらの酸化物から選ばれた１種以上からなる添加物を添加した粉末材料を圧縮成形し、これを１４００〜１６００℃で焼結して酸化ガリウム焼結体を得て、この酸化ガリウム焼結体を原料棒としてＦＺ法により酸素と不活性ガスとの混合ガス雰囲気下で、成長速度ｖを５mm/h＜ｖ＜１５mm/hとして酸化ガリウム単結晶を育成することを特徴とする酸化ガリウム（β-Ga2O3）単結晶の製造方法である。
【００１５】
先ず、本発明における酸化ガリウム単結晶について説明する。
本発明における酸化ガリウム単結晶は、電気抵抗率（比抵抗）が０．０５Ω・ｃｍ以下、好ましくは０．０２Ω・ｃｍ以下である。電気抵抗率が０．０５Ω・ｃｍ以下であれば、例えばＬＥＤやＬＤ等の発光素子を形成するための基板のほか、酸化物透明導電体、高温酸素ガスセンサ材料等の高性能デバイス作成に供する透明導電性材料として好適に用いることができる。この電気抵抗率については、以下の実施例で説明するように、例えばホール係数等の測定によって求めることができ、本発明においては室温における値を言うものとする。
【００１６】
また、本発明における酸化ガリウム単結晶は、厚さ０．４ｍｍにおける３００〜６２０ｎｍの波長領域での内部透過率が８０％以上、好ましくは３００〜８００ｎｍの波長領域での内部透過率が８５％以上、より好ましくは３００〜８００ｎｍの波長領域での内部透過率が９０％以上である。ここで、内部透過率とは、薄膜表面における光の反射の寄与を取り除いた透過率であり、紫外可視分光光度計を用いて測定した光透過率Ｔと反射率Ｒを用い、下記式（１）に従い算出される値（Ｔint）である。すなわち、薄膜中に入射した光が薄膜中を透過した比率を百分率で示したものである。
Ｔint＝１００×Ｔ／(１００−Ｒ)    … …（１）
【００１７】
上記波長領域での内部透過率が８０％以上であれば、特に可視域における垂直構造の発光素子を形成するための基板として好適であり、また、種々の発光素子やセンサ等の高性能デバイス作製に供する透明導電性材料として好適に用いることができる。
【００１８】
また、上記酸化ガリウム単結晶は、Ｘ線ロッキングカーブ測定により得られるＸ線ロッキングカーブの半値幅が好ましくは１８０arcsec（0.05°）以下、より好ましくは６０arcsec以下であるのがよい。このような半値幅を有する酸化ガリウム単結晶は、回折ピークがシングル（すなわち結晶ドメインがシングル）であって、より完全性が高い優れた結晶性を有することから、特に、ＧａＮ系窒化物半導体膜を成長させる基板やレーザ光共振キャビティ等における応用で極めて有利である。
【００１９】
Ｘ線ロッキングカーブ測定は、一般に、半導体単結晶等の結晶組成、格子歪み、ドメイン構造等の評価に用いられるものであり、被検査結晶に対しＸ線を照射し、回折角度を中心に所定の範囲で被検査結晶を回転させてＸ線カウンターの検出値をモニタリングして、回折角度に対するＸ線検出値の関係を示すスペクトルであるロッキングカーブを得る。このロッキングカーブについて、ピークを与える角度（ピーク角度：θ）からは格子定数の情報を得ることができ、このピーク角度（θ）は回折面によって決まることから、これが揺らぐ場合には結晶面が傾いていることを示すことになる。また、ピークにおけるＸ線強度はその面における回折の強さを示すものであり、このピーク強度によって結晶化度の情報を得ることができる。更に、ピークの半値幅（FWHM）はその回折面の角度の揺らぎを表すものであることから、この半値幅がより小さければ格子面の傾き（misorientation）がより小さく、かつ、格子歪み（lattice strain）もより小さいことを示す。
【００２０】
次に、本発明における酸化ガリウム単結晶の製造方法について説明する。
先ず、酸化ガリウム（β-Ga2O3）の粉末、好ましくは純度９９．９９％以上の酸化ガリウム粉末にＳｎ、Ｇｅ、Ｓｉ又はこれらの酸化物から選ばれた１種以上からなる添加物を添加した粉末材料を用意し、これを圧縮成形して１４００〜１６００℃、好ましくは１５００〜１５５０℃で焼結して酸化ガリウム焼結体を得る。粉末材料を圧縮成形する際には、例えばラバープレスに粉末材料を封入して、静水圧５０〜６００ＭＰａで１〜３分間程度ラバープレスして成形するのがよく、焼結時間については１０〜２０時間程度でよい。また、焼結雰囲気としては、大気雰囲気で行なうことができる。
【００２１】
酸化ガリウム粉末に添加する添加物については、酸化ガリウム焼結体を形成した際には酸化ガリウムの置換サイトに取り込まれるものであり、かつ、この焼結体を原料棒としてＦＺ法により酸化ガリウム単結晶を形成した際には蒸発するものである。すなわち、焼結体に含まれた添加物は、焼結体が酸化ガリウムの融点（約1740℃）以上に熱せられた溶融状態で、添加物はその蒸気圧に応じて蒸発し、得られる酸化ガリウム単結晶には酸素欠損が形成されて導電性が付与される。例えば、添加物がＳｎＯ2粉末の場合、ＳｎＯ2の沸点は１８５０℃（融点は1127℃）であるため、焼結体に含まれたＳｎＯ2は、ＦＺ法による酸化ガリウム単結晶の育成の際に蒸発し、得られた酸化ガリウム単結晶には酸素欠損が形成される。
【００２２】
ところで、本発明においては、ＦＺ法で用いる原料棒を得るのに比較的高い１４００〜１６００℃で焼結するため、原料棒のかさ密度が大きくなり単結晶の密度に近づく。そして、この焼結体を原料棒にしてＦＺ法による単結晶育成を行なえば、集光加熱の際に反射が抑えられて効率的に熱を吸収するため、単結晶育成時に原料棒が溶けやすくなる。また、焼結体中の隙間が減少することで、隙間にあったガスが溶融帯に気泡として混入する量が減るため、溶融帯の体積及び表面積の変動が抑えられ、溶融帯が安定する。その結果、得られる酸化ガリウム単結晶に形成される酸素欠損のムラが抑えられて均一に存在するようになる。つまり、導電性が付与された酸化ガリウム単結晶の結晶性の低下を可及的に抑制し、結晶性に優れた酸化ガリウム単結晶を得ることができる。焼結温度が１４００℃より低いと得られる焼結体の密度が低くなり、溶融帯と焼結体の界面で溶融した原料が毛細管現象により原料棒中の隙間に吸い上がる。また、原料棒中に含まれていたガスが気泡として溶融帯中に取り込まれ、ガスが溶融帯から排出される度に溶融帯の体積・表面積が変動し、添加物の蒸発が一定でなくなり、得られる単結晶の酸素欠損にムラが生じ、均質な結晶性の単結晶が得られない。反対に１６００℃より高いと、焼結体から添加元素が蒸発してしまい、単結晶を得た際に導電性が付与されないおそれがある。上記焼結温度が、特に１５００℃〜１５５０℃であれば、より優れた結晶性及び導電性の酸化ガリウム単結晶を得ることができるため好ましい。
【００２３】
添加物の添加量については、元素量（２種以上の元素が添加される場合にはその合計量）がガリウム元素に対して０．０５〜５at％とするのが好ましい。添加物の量がガリウム元素に対して５at％以下であれば、酸化ガリウムの置換サイトに添加物の元素が取り込まれた焼結体を得ることができ、導電性及び結晶性がより優れた酸化ガリウム単結晶を形成することができる。５at％を超えると、添加した元素の一部が焼結体中で置換サイトに入らずに、得られる単結晶の結晶性に影響を及ぼすおそれがある。また、結晶成長の際に添加元素の蒸発が不完全となり、結晶性に優れた酸化ガリウム単結晶を得ることが難しくなる。成長速度を落とせばこの問題は回避可能だが、原料の約１割程度が蒸発するのは無駄が多く、結晶成長の制御も難しくなる。一方、添加量が０．０５at％より少ないと酸化ガリウム単結晶の導電性向上の効果が得られ難い。
【００２４】
添加物については、元素の状態のまま酸化ガリウム粉末に添加してもよく、酸化物の状態で添加してもよいが、添加物が酸化物の状態で添加される場合には、元素量が上記範囲となるようにすればよい。例えば添加物がＳｎＯ2の場合には、酸化ガリウム粉末に対してＳｎＯ2を０．１〜１０mol％となるように添加するのがよい。また、添加物は、純度が９９．９９％以上のものを用いるのが好ましい。
【００２５】
上記で得た酸化ガリウム焼結体については、これを原料棒にしてＦＺ法により酸化ガリウム単結晶を育成する。この際、成長速度ｖについては５ｍｍ／ｈより速く１５ｍｍ／ｈ未満、好ましくは１０ｍｍ／ｈ以上１５ｍｍ／ｈ未満、より好ましくは１０〜１２．５ｍｍ／ｈで＜001＞方向に酸化ガリウム単結晶を育成する。一般に、ＦＺ法では、成長速度が遅い方が品質の良い単結晶を得ることができるとされるが、本発明においては上記のような比較的速い成長速度で酸化ガリウム単結晶を成長させる。このような条件は、導電性及び結晶性を同時に満たす酸化ガリウム単結晶を得るために本発明者らが系統的に行なった結果見出されたものである。この理由については次のように推測される。本発明においては、上述したように、焼結体を得る際の焼結温度を比較的高くすることによって比較的高いかさ密度の焼結体を形成しており、この焼結体を原料棒にしてＦＺ法を行なえば、原料棒は比較的溶けやすい。そして、均一な状態で存在する添加物が蒸発することによって、結晶品質を落とさずに酸素欠損を生じさせることができる。この際、成長速度が５ｍｍ／ｈ以下だと酸素欠損が雰囲気ガス中の酸素（O）で補われて、得られる酸化ガリウム単結晶の電気抵抗率が高くなるおそれがある。反対に１５ｍｍ／ｈ以上だと添加物の蒸発が不完全となり、結晶性に優れた酸化ガリウム単結晶を得ることが難しくなる。
【００２６】
また、酸化ガリウム単結晶を成長させる際の雰囲気については、酸素と不活性ガスとの混合ガス雰囲気とする。酸素を含有した雰囲気とすることによって、酸化ガリウム自体の蒸発が抑えられて、結晶性に優れた酸化ガリウム単結晶を得ることができる。不活性ガスについては窒素、アルゴン、ヘリウム等から選ばれた１種以上とするのがよい。このような混合ガスとして、例えば空気やドライエアを使用することができる。
【００２７】
一方、ＦＺ法で用いる種結晶については、別途ＦＺ法で得た酸化ガリウム単結晶を用いるのが好ましい。また、原料棒及び種結晶の回転速度については、それぞれ１０〜６０ｒｐｍであるのがよく、互いに逆向きに回転させるのが好ましい。
【００２８】
本発明における酸化ガリウム単結晶の用途については特に制限されず、発光素子を得るための基板やガスセンサ等の高機能デバイス用の各種半導体材料として用いることができるが、例えば酸化ガリウム単結晶の表面を窒化処理して、酸化ガリウム単結晶の表層部に窒化ガリウム（GaN）層を備えた窒化物半導体用基板としてもよい。本発明の酸化ガリウム単結晶は結晶性に優れるため、その表面を窒化処理することによって欠陥の少ない高品質の窒化ガリウム層を得ることができる。このような窒化ガリウム層を備えた基板であれば、例えば窒化ガリウム（GaN）、窒化アルミニウム（AlN）、窒化インジウム（InN）、又はこれらの混晶からなるような窒化物半導体を成長させる基板として好適であり、既存の基板であるサファイアやシリコンカーバイド等と比較して格子不整合が少なく、高品質の窒化物半導体をエピタキシャル成長させることができる点で有利である。
【００２９】
窒化処理の手段については特に制限されないが、例えばアンモニアガス雰囲気中で酸化ガリウム単結晶を加熱するアンモニアガス加熱処理、ＥＣＲ（電子サイクロトロン共鳴：Electron Cyclotron Resonance）プラズマ又はＲＦ（高周波：Radio Frequency）プラズマで励起した窒素プラズマを用いる窒素プラズマ処理、窒素イオンをイオン注入する窒素イオン注入処理等を具体例として挙げることができる。
【００３０】
このうち、アンモニアガス加熱処理では、酸化ガリウム単結晶をアンモニアガス雰囲気中で例えば７００〜１０００℃の温度で加熱すればよい。この際、アンモニアガスと共に窒素ガスを含むようにするのがよい。アンモニアガスが窒素ガスによって希釈されることによって、アンモニアが容器内中に残留する水分と反応するのを抑制することができる。
【００３１】
一方、窒素プラズマ処理では、例えば窒素源として用いる窒素ガス、アンモニアガス、窒素に水素を添加した混合ガス等を所定の磁場で励起して窒素プラズマを発生させて、酸化ガリウム単結晶の表面を処理するようにすればよい。例えば窒素源として窒素ガスを用いてＥＣＲ−ＭＢＥ（molecular beam epitaxy）装置のチャンバーでプラズマ処理する場合、分子状窒素（N2）に２.４５ＧＨｚの磁場（875G）をかけて励起したプラズマを発生させ、マイクロ波パワー１００〜３００Ｗ、窒素流量８〜２０ｓｃｃｍ(standard cc/min)、基板温度（酸化ガリウム単結晶の温度）３００〜８００℃、及び処理時間３〜１２０分の各条件でＧａＮ層を形成することができる。
【００３２】
窒素イオン注入処理では、窒素を陽イオン化したＮ2+を酸化ガリウム単結晶の表面にイオン注入すればよい。この際、イオン注入を行う注入室を２×１０-6〜５×１０-6Torr程度になるまで排気し、窒素イオンの加速エネルギーを１０〜１００keV、窒素イオンの注入量を１×１０17〜１×１０18ions/cm2としてイオン注入を行えばＧａＮ層を形成することができる。
【００３３】
窒化処理する酸化ガリウム単結晶の表面については、酸化ガリウム単結晶の（100）面であるのが好ましい。酸化ガリウム単結晶の（100）面は酸化ガリウム単結晶の成長方向に対して平行な面であることから、酸化ガリウム単結晶は（100）面にへき開しやすく、また、例えば半導体レーザ等のレーザ発振するときに用いる光共振器のミラーをＧａＮ結晶のへき開面で形成する場合に好適である。また、窒化処理に先駆けて、当該表面を研磨処理してもよい。研磨しておくことで欠陥形成を抑えてＧａＮ層を形成することができる。このような研磨については一般的に行なわれる手段を用いることができるが、好ましくは砥粒などの粒子による機械的な除去作用と加工液による化学的な溶去作用を重畳させた化学的機械研磨（Chemical Mechanical Polishing：CMP）であるのがよい。
【００３４】
窒化処理により形成されるＧａＮ層の膜厚については、成長させる窒化物半導体膜を良質なものにせしめる観点から、好ましくは１〜３ｎｍであるのがよい。１ｎｍより少ないと結晶性に優れた窒化物半導体を成長させるのには別途バッファー層を形成する必要が生じるおそれがあり、反対に３ｎｍより厚くなると、窒化物半導体を結晶成長させる基板としては効果が飽和し、処理時間やコストの面で不利となる。なお、ＧａＮ層の膜厚については、例えば二次イオン質量分析法(SIMS)、オージェ電子分光法（AES）、Ｘ線光電子分光法(XPS)等による深さ方向分析から算出することができ、あるいは電子顕微鏡による断面観察から算出することもできる。
【発明の効果】
【００３５】
本発明における酸化ガリウム単結晶は、従来においてその両立が難しいとされた優れた結晶性及び導電性を同時に兼ね備える。すなわち、本発明においては、酸化ガリウム粉末を焼結して得た焼結体を原料棒にしてＦＺ法により酸化ガリウム単結晶を得る際、酸化ガリウム粉末に特定の添加物を加えて、焼結温度及び結晶成長時の速度を所定の範囲で組み合わせることで、酸化物半導体では相反する特性であるとされた結晶性と導電性とを両立させることに成功した。そして、本発明における酸化ガリウム単結晶は、結晶性に優れて可視域における透明性に優れ、かつ、電気抵抗率が低くて導電性も優れる。
【発明を実施するための最良の形態】
【００３６】
以下、実施例に基づいて、本発明をより具体的に説明する。
【実施例１】
【００３７】
［酸化ガリウム単結晶の作製］
純度９９．９９％の酸化ガリウム粉末（株式会社高純度化学研究所製）に対して純度９９．９９％のＳｎＯ2粉末（株式会社高純度化学研究所製）が１０mol％となるようにそれぞれ秤量し混合して粉末材料を用意した。この粉末材料を直径１０ｍｍのラバーチューブに入れ、プレス機を用いて静水圧６０ＭＰａで３分間プレス成形して円柱状に固めた。次いで、この円柱状に固めた粉末材料をラバーチューブから取り出し、これを電気炉に入れて大気中１５００℃で１０時間焼結し、酸化ガリウム焼結体を得た。
【００３８】
酸化ガリウム単結晶を作製するために、双楕円の赤外線集光加熱炉を用いて光ＦＺ（フローティングゾーン：浮遊帯域溶融）法により酸化ガリウム単結晶の育成を行った。
上記で得た酸化ガリウム焼結体を原料棒として赤外線集光加熱炉の上軸に設置し、下軸には種結晶として酸化ガリウム単結晶の［００１］方向が軸方向に向くように設置した。なお、この種結晶は、予め酸化ガリウム多結晶に対して光加熱帯域溶融を施して得た単結晶部分を切出したものである。
【００３９】
結晶育成雰囲気については窒素と酸素との混合ガス（N2：79vol％、O2：21vol％）となるようにして、赤外線集光加熱炉の透明石英管内にこの混合ガスを５００ｍｌ／ｍｉｎで供給した。また、原料棒と種結晶のそれぞれの先端を炉中心になるように移動させて溶解接触させ、原料棒と種結晶とをそれぞれ２０ｒｐｍの回転速度で互いに逆向きに回転させながら、＜001＞方向に結晶成長速度が１０ｍｍ／ｈとなるように上下軸を移動させて１気圧下で酸化ガリウム単結晶の育成を行った。これにより、長さ３７ｍｍ×幅７ｍｍ×厚さ５ｍｍの酸化ガリウム単結晶を得た。
【００４０】
［物性評価］
上記で得られた酸化ガリウム単結晶について、スズの組成分析を水素化物発生原子吸光法にて行なった。この分析には還元気化装置（Varian社製VGA77）を用いて水素化物発生させ、原子吸光光度計（Varian社製 SpectrAA-220）で評価した。ガリウムについてはＩＣＰ発光分光分析装置（SII ナノテクノロジー社製SPS 3100）を用いて評価した。その結果、Ｓｎ：０．００６％(m/m)、Ｇａ：７７．９％(m/m)であった。
【００４１】
次に、上記で得られた酸化ガリウム単結晶の（100）面を切り出し、図１に示すように、厚さ（d）が０．４ｍｍであって、約８ｍｍ×７ｍｍの酸化ガリウム単結晶試料基板１を用意した。この試料基板１について、紫外可視分光光度計（島津製作所製 UV-3100PC）を用い、室温にて内部透過率を測定した。結果を図２に示す。
図２から明らかなように、本実施例１で得られた酸化ガリウム単結晶はas grownの状態で３００〜６２０ｎｍの波長領域での内部透過率が８０％以上であり、透明性に優れていることが確認された。
【００４２】
また、上記酸化ガリウム単結晶基板１を用いてVan Der Pauw法によってホール係数の測定を行なった。上記基板１の電気抵抗率、キャリア濃度、及び移動度を測定した。結果を表１に示す。
【００４３】
【表１】
2007254174.tif 000002
【００４４】
表１で明らかなように、本実施例１で得た酸化ガリウム単結晶は電気抵抗率が極めて低い値であって、導電性に優れることが確認された。
【００４５】
上記で得られた酸化ガリウム単結晶について、Ｘ線ロッキングカーブ測定の結果を図３に示す。これによれば、（400）面に対する回折があり、その半値幅（FWHM）は１６２arcsecと小さく、ピークもシングルであり、かつ、ピーク割れもないことから、この酸化ガリウム単結晶は結晶ドメインがシングルであり、結晶性もかなり良いことが確認された。
【００４６】
更にまた、上記で得られた酸化ガリウム単結晶について、カソードルミネッセンス測定（CL測定）を行った。測定は島津製作所ＥＰＭＡ装置EPMA-1600に搭載されたCL-900を用い、室温にて行った。電子ビームの加速電圧を１５ｋＶ、測定波長範囲は３００〜６００ｎｍとした。得られた結果を図４に示す。波長３９０ｎｍの位置に鋭い発光ピークを示す青色発光が確認され、スペクトルからも結晶性も優れていることが読み取れた。
【実施例２】
【００４７】
酸化ガリウム粉末に対するＳｎＯ2粉末の割合が２mol％となるように粉末材料を用意し、直径１２ｍｍのラバーチューブを用いる以外は実施例１と同様にして焼結体を得た。そして、得られた焼結体を成長速度１２．５ｍｍ／ｈで単結晶育成する以外は実施例１と同様にして単結晶育成を行い、直径約１０ｍｍ×長さ約３０ｍｍの酸化ガリウム単結晶を得た。得られた酸化ガリウム単結晶について、実施例１と同様にして、組成分析、透過率測定、ホール係数測定、Ｘ線ロッキングカーブ測定、及びカソードルミネッセンス測定を行なった。
【００４８】
組成分析の結果、本実施例２で得られた酸化ガリウム単結晶に含まれるＳｎは０．００３％(m/m)、Ｇａは７６．０％(m/m)であった。また、透過率測定の結果は図２に示すとおりであり、as grownの状態で波長３００〜８６４ｎｍの領域における内部透過率は８５％を超えており、可視域における透明性は優れていることが確認された。Ｘ線ロッキングカーブ測定の結果は図３に示すように（400）面に対応するピークの半値幅（FWHM）４３arcsecであり、不純物無添加で高品質の単結晶と同等の結晶性を示した。更に、ホール係数の測定から得られた結果は表１に示すとおりであり、電気抵抗率が極めて低い値であって、導電性に優れることが確認された。更にまた、カソードルミネッセンス測定の結果は図４に示すとおりであり、波長３９０ｎｍの位置に鋭い発光ピークを示す青色発光が確認され、スペクトルからも結晶性も優れていることが読み取れた。
【００４９】
［比較例１］
酸化ガリウム粉末に対するＳｎＯ2粉末の割合が３mol％となるように粉末材料を用意し、１３００℃で１６時間焼結して酸化ガリウム焼結体を得た以外は実施例１と同様にして酸化ガリウム焼結体を得た後、実施例１と同様にしてＦＺ法を行い、直径約９ｍｍ×長さ約５５ｍｍの酸化ガリウム単結晶を得た。この得られた酸化ガリウム単結晶は、全体的に青色に着色しており、結晶成長方向に青みの濃淡部分が縞状に分布していた。
【００５０】
ところで、上記で得られた焼結体は、外観上、焼結による収縮が殆どなかったため、その焼結密度は低く、実際に、原料棒とした焼結体の先端を集光加熱して溶融させた際、溶融部直上が収縮してクラックが発生した。また、単結晶を成長させる際には溶融帯が焼結体（原料棒）に吸い上がってしまい、当該部分が膨張してクラックが発生した。このような状況から推測すると、焼結体に含まれていたガスやＳｎＯ2が気泡として溶融帯中に取り込まれ、この溶融帯中の気泡が消滅するたびに溶融帯の体積及び表面積が大きく変動したため、結晶性及び透明性が低下し、また、表１からも明らかなように導電性も劣るものと考えられる。
【００５１】
［比較例２］
添加物を加えずに純度９９．９９％の酸化ガリウム粉末（株式会社高純度化学研究所製）からなる粉末材料を用意し、実施例１と同様にして酸化ガリウム焼結体を得た。この焼結体を原料棒として、結晶育成雰囲気を窒素と酸素との混合ガス（N2：500ml/min、O2：20ml/min）、成長速度を１７．５ｍｍ／ｈとした以外は実施例１と同様にして酸化ガリウム単結晶を育成し、直径約９ｍｍ×長さ約５０ｍｍの単結晶を得た。得られた酸化ガリウム単結晶について、実施例１と同様にして、内部透過率測定（図２）及びホール係数測定（表１）を行なった。図２より、得られた酸化ガリウム単結晶の透過率は優れた結果であったが、電気抵抗率は実施例１及び２と比べて一桁大きい値であった。
【産業上の利用可能性】
【００５２】
本発明における酸化ガリウム単結晶は、結晶性に優れた酸化ガリウム単結晶であって透明性に優れ、かつ、電気抵抗率が低く導電性に優れるため、発光ダイオード（LED）やレーザーダイオード（LD）をはじめとした種々の発光素子を得るための半導体用基板や、フラットパネルディスプレー、光学的エミッター、太陽電池等で使用される透明導電体、レーザ光共振キャビティ等の光学材料、高温酸素ガスセンサ材料等のほか、各種電極、基板、導電体、ガスセンサ、光記録材料等の高性能デバイス用の半導体材料として極めて有用である。特に、その表層部にＧａＮ層を形成して窒化物半導体用基板とすれば、例えば窒化ガリウム（GaN）、窒化アルミニウム（AlN）、窒化インジウム（InN）、又はこれらの混晶からなるような窒化物半導体を成長させる基板として好適であり、いわゆる垂直型素子構造の発光素子を得ることができる。すなわち、窒化物半導体用基板がそのまま電極になり得て、素子作製のプロセスが簡略化でき工業的に極めて有用であり、発光効率を従来のものより向上させることができる。
【図面の簡単な説明】
【００５３】
【図１】図１は、本発明の実施例に係る酸化ガリウム単結晶基板を示す斜視説明図である。
【図２】図２は、本発明の実施例に係る酸化ガリウム単結晶（厚さ0.4mm時）の透過率（及び反射率）を示すグラフである。
【図３】図３は、本発明の実施例に係る酸化ガリウム単結晶の放射光を用いて測定したＸ線ロッキングカーブである。
【図４】図４は、本発明の実施例に係る酸化ガリウム単結晶の発光スペクトル（CL測定）である。
【符号の説明】
【００５４】
１  酸化ガリウム単結晶試料基板
【図１】
2007254174.tif 000003
【図２】
2007254174.tif 000004
【図３】
2007254174.tif 000005
【図４】
2007254174.tif 000006